(57)【特許請求の範囲】
【請求項１】
アノードとカソードと前記アノードとカソードとの間に配置された電解質膜とを有する膜電極接合体と、
前記アノードに燃料を供給するための燃料流路を有するアノード側セパレータと、
前記カソードに酸化剤を供給するための酸化剤流路を有するカソード側セパレータと、を具備する少なくとも１つのセルを有し、
前記アノードが、前記電解質膜の一方の主面に配置されるアノード触媒層と、前記アノード触媒層に積層されるアノード拡散層とを含み、
前記カソードが、前記電解質膜の他方の主面に配置されるカソード触媒層と、前記カソード触媒層に積層されるカソード拡散層とを含み、
前記燃料流路および前記酸化剤流路の少なくとも一方は、複数の平行な直線部分を有し、
前記アノード触媒層および前記カソード触媒層の少なくとも一方は、前記複数の直線部分と正対する複数の帯状の第一領域と、隣接する前記第一領域の間の、少なくとも一つの第二領域とを有し、
前記第一領域の単位面積あたりの触媒量が、前記第二領域の単位面積あたりの触媒量に比べて平均的に大きくなっており、
前記第一領域では、その幅方向において、端部から中央部に向かって前記単位面積あたりの触媒量が増加し、
前記第二領域では、その幅方向において、端部から中央部に向かって前記単位面積あたりの触媒量が減少し、
前記第一領域における前記単位面積あたりの触媒量の最大値は、前記第二領域における前記単位面積あたりの触媒量の最小値の１．１倍以上、２倍以下である、高分子電解質型燃料電池。
【請求項２】
前記第一領域における前記単位面積あたりの触媒量が前記最大値となる部分は、前記直線部分の幅方向における中央部に正対し、
前記第二領域における前記単位面積あたりの触媒量が前記最小値となる部分は、隣接する前記直線部分の間の前記セパレータの表面（Land）の幅方向における中央部に正対する、請求項１記載の高分子電解質型燃料電池。
【請求項３】
前記第一領域と前記第二領域からなる一対の合計幅が、１ｍｍ以上、５ｍｍ以下である、請求項１または２に記載の高分子電解質型燃料電池。
【請求項４】
前記アノード拡散層および前記カソード拡散層の少なくとも一方は、導電性の繊維で形成された基材と、導電性粒子と撥水性樹脂を含むマイクロポーラス層とを有し、
前記マイクロポーラス層は、前記アノード触媒層または前記カソード触媒層に接する側に配置され、かつ、第一領域および第二領域のいずれに対しても、隙間なく接している、請求項１〜３のいずれか１項に記載の高分子電解質型燃料電池。
【請求項５】
前記アノード触媒層または前記カソード触媒層の投影面積に対する、前記第一領域および前記第二領域の合計の割合は、７０〜１００％である、請求項１〜４のいずれか１項に記載の高分子電解質型燃料電池。
【請求項６】
前記第一領域の平均厚みは、前記第二領域の平均厚みより大きい、請求項１〜５のいずれか１項に記載の高分子電解質型燃料電池。
【請求項７】
前記燃料流路および前記酸化剤流路の少なくとも一方は、前記複数の直線部分と、隣接する一対の前記直線部分を連結する湾曲部分と、を有するサーペンタイン型の流路である、請求項１〜６のいずれか１項に記載の高分子電解質型燃料電池。
【請求項８】
前記燃料が、メタノール、エタノール、エチレングリコールおよびジメチルエーテルよりなる群から選択される少なくとも一種である、請求項１〜７のいずれか１項に記載の高分子電解質型燃料電池。
【請求項９】
アノードとカソードと前記アノードとカソードとの間に配置された電解質膜とを有し、前記アノードが、前記電解質膜の一方の主面に配置されるアノード触媒層と、前記アノード触媒層に積層されるアノード拡散層とを含み、前記カソードが、前記電解質膜の他方の主面に配置されるカソード触媒層と、前記カソード触媒層に積層されるカソード拡散層とを含む、膜電極接合体を形成する工程を有し、
前記アノード触媒層および前記カソード触媒層の少なくとも一方が、
（i）触媒、電解質およびこれらの分散媒を含む触媒インクを準備する工程と、
（ii）互いに直交するＸ軸およびＹ軸の方向に移動可能であり、かつ前記Ｘ軸と前記Ｙ軸を有するＸ−Ｙ平面に前記インクを吐出可能である吐出ノズルを有するスプレー式塗布装置を準備する工程と、
（iii）電解質膜または基材を準備し、前記吐出ノズルの移動可能範囲内で前記Ｘ−Ｙ
平面と平行になるように、前記電解質膜または前記基材を設置する工程と、
（iv）直線Ｘ＝Ｘ0と直線Ｘ＝Ｘ0＋Ｌとの間の領域において、前記吐出ノズルを前記Ｘ軸方向に移動させながら前記吐出ノズルから前記インクを吐出して、前記電解質膜または前記基材の表面に、複数の直線Ｙ＝Ｙ0＋ｎΔＹ、ただしｎ＝０、１、２、・・・ｍであり、ｍは１以上の整数、に沿う複数の帯状触媒層を形成する工程と、を有し、
前記ΔＹは、前記複数の直線Ｙ＝Ｙ0＋ｎΔＹに沿う第一線状領域の単位面積あたりの触媒量が、直線Ｙ＝Ｙ0＋（２Ｎ−１）×ΔＹ／２、ただしＮ＝１、２、・・・Ｍであり、Ｍは１以上の整数、に沿う第二線状領域の単位面積あたりの触媒量の１．１倍以上、２倍以下になるように選択される、高分子電解質型燃料電池の製造方法。
【請求項１０】
前記複数の帯状触媒層のうちＬ＋１番目の帯状触媒層は、Ｌ番目の帯状触媒層、ただしＬは１以上の整数、を乾燥させた後に形成する、請求項９記載の高分子電解質型燃料電池の製造方法。
【請求項１１】
更に、前記アノードに燃料を供給するための燃料流路を有するアノード側セパレータと、前記カソードに酸化剤を供給するための酸化剤流路を有するカソード側セパレータと、を準備する工程を有し、
前記燃料流路および前記酸化剤流路の少なくとも一方は、複数の平行な直線部分を有し、前記直線部分の幅方向における中央部が、前記第一線状領域と正対する、請求項９または１０記載の高分子電解質型燃料電池の製造方法。
【請求項１２】
更に、前記第一線状領域と前記直線部分の幅方向における中央部とが正対するように、前記膜電極接合体を前記アノード側セパレータおよび前記カソード側セパレータで挟持してセルを形成する工程を有する、請求項１１記載の高分子電解質型燃料電池の製造方法。
【発明の詳細な説明】
【技術分野】
【０００１】
本発明は、高分子電解質型燃料電池の電極が具備する触媒層の構成に関し、さらに詳しくは、電極に燃料ガスまたは酸化剤ガスを供給する流路を有するセパレータの溝部および凸部に対応させて、触媒層中の単位面積あたりの触媒量が変化する燃料電池に関する。
【背景技術】
【０００２】
燃料電池は、使用される電解質の種類によって、高分子電解質型（もしくは固体高分子型）燃料電池、リン酸型燃料電池、アルカリ型燃料電池、溶融炭酸塩型燃料電池、固体酸化物型燃料電池等に分類される。なかでも高分子電解質型燃料電池（ＰＥＦＣ）は、作動温度が低く、かつ出力密度が高いことから、車載用電源、家庭用コージェネレーションシステム用電源等として実用化されつつある。
【０００３】
近年、燃料電池を、ノート型パーソナルコンピュータ、携帯電話、携帯情報端末（ＰＤＡ）等の携帯小型電子機器の電源として用いることが検討されている。燃料電池は、燃料の補充によって連続発電が可能であることから、充電が必要な二次電池の代わりに燃料電池を用いることで、携帯小型電子機器の利便性を向上させ得るものと期待されている。また、上述したとおり、ＰＥＦＣは作動温度が低い点でも、携帯小型電子機器用の電源として有利である。キャンプなどのアウトドアレジャー用途の電源として燃料電池を実用化する動きも進んでいる。
【０００４】
ＰＥＦＣのなかでも直接酸化型燃料電池（ＤＯＦＣ）は、常温で液体の燃料を使用し、この燃料を水素に改質することなく、直接的に酸化して電気エネルギーを取り出す。このため、直接酸化型燃料電池は、改質器を備える必要がなく、小型化が容易である。直接酸化型燃料電池のなかでも、燃料としてメタノールを用いる直接メタノール型燃料電池（ＤＭＦＣ）は、エネルギー効率および発電出力が他の直接酸化型燃料電池よりも優れており、携帯小型電子機器用の電源として、最も有望視されている。
【０００５】
ＤＭＦＣのアノード及びカソードでの反応を、下記反応式（１１）及び（１２）にそれぞれ示す。カソードに導入される酸素は、一般に、大気中から取り入れられる。
【０００６】
アノード：  ＣＨ3ＯＨ＋Ｈ2Ｏ→ＣＯ2＋６Ｈ+＋６ｅ- （１１）
カソード：  （３／２）Ｏ2＋６Ｈ+＋６ｅ-→３Ｈ2Ｏ （１２）
【０００７】
ここで、高分子電解質型燃料電池の技術的課題について説明する。
高分子電解質型燃料電池の電極が具備する触媒層においては、反応物質が移動する相と、イオン伝導を担う相と、電子伝導を担う相との３相界面が反応活性点である。この３相界面を効率よく形成することが、出力や発電効率を向上させ、あるいは触媒の充填量を低減させて低コスト化を図る上で、非常に重要である。
【０００８】
そこで、特許文献１は、３相界面を効率的に形成するために、電極基板または固体高分子電解質膜の表面に複数の凸条と該凸条の間に形成された複数の溝を形成し、凸条の上面と溝の壁面が交差して形成される稜線部分に触媒を接合配置することを提案している。
【０００９】
また、特許文献２は、形成された３相界面に効率的に燃料や酸化剤を供給するために、拡散層に厚み方向に抜ける貫通孔を形成するとともに、触媒層に面方向への流路をなす溝を形成することを提案している。そして、拡散層の貫通孔に対応する位置に触媒を配置することで、貫通孔を通過した燃料や酸化剤が円滑に触媒層に供給されるという。
【先行技術文献】
【特許文献】
【００１０】
【特許文献１】特開２００１−８５０３３号公報
【特許文献２】特開２００８−４１４８８号公報
【発明の概要】
【発明が解決しようとする課題】
【００１１】
確かに、特許文献１および特許文献２に開示されている技術は、３相界面の効率的な形成と、燃料や酸化剤の円滑な供給には有効である。しかし、いずれも電解質膜の一部のみにしか触媒層が形成されないため、高分子電解質型燃料電池が有する下記のような他の技術的課題を助長し、総合的な出力や発電効率の向上を阻害するおそれがある。
【００１２】
第一の課題は、単位（投影）面積あたりの出力密度の向上に関する。一般的に燃料電池は、複数セルが直列に積層された燃料電池スタックとして用いられる。従って、セルの積層方向を軸とした電極の単位（投影）面積に対する出力の大きさ、すなわち面積基準出力密度が大きいほど、燃料電池スタックの出力密度が向上する。その結果として、燃料電池システムの小型軽量化、あるいは低コスト化が実現可能となる。
【００１３】
単位面積あたりの出力密度を向上させるためには、３相界面の数を増加させたり、燃料や酸化剤の供給を円滑にしたりすることも重要ではある。しかし、実際には、触媒層の中で最もプロトンが円滑に供給される活性点は、電解質膜と、電解質膜に最も近い触媒層との界面部分である。特許文献１および特許文献２に開示されるように、その界面部分の一部に触媒層が存在しないセル構成では、電解質膜を有効利用することができず、結果として出力密度を向上させることが困難となる。
【００１４】
第二の課題は、ＤＭＦＣなどの直接酸化型燃料電池において顕著に発生する課題であり、燃料流路から供給された液体燃料（メタノール水溶液など）が、アノードと電解質膜とを透過し、カソードに到達し、カソード触媒層で酸化される現象を抑制することである。上記現象は、燃料のクロスオーバーと呼ばれており、特にＤＭＦＣでは、メタノールクロスオーバー（ＭＣＯ）と呼ばれている。このような現象が生じるのは、用いられる液体燃料が水溶性であることが多いためである。水溶性の液体燃料は、水を含みやすい性質の電解質膜に浸透しやすい。
【００１５】
上記のように、燃料のクロスオーバーが生じると、燃料がアノードで消費されないため、燃料の利用効率を低下させる。さらに、カソードでの燃料の酸化反応は、カソードで通常生じる酸化剤（酸素）の還元反応と競合し、カソードの電位を低下させる。このため、発電電圧の低下、発電効率の低下などを招く。
【００１６】
そこで、例えばＤＭＦＣにおいては、ＭＣＯを低減させるため、メタノールの透過量が抑制された電解質膜が盛んに開発されている。しかし、現在実用化されている電解質膜は、膜内に存在する水を介してプロトンを伝導するため、電解質膜には水の存在が不可欠である。また、メタノールは水との親和性が高い。よって、水とともにメタノールが電解質膜を透過することを十分に防止できていない。
【００１７】
電解質膜中の液体燃料の移動は、主として濃度拡散に起因する。このため、燃料のクロスオーバーの程度は、電解質膜のアノード側表面とカソード側表面における燃料の濃度差に大きく依存することが知られている。そして、電解質膜のカソード側表面における燃料濃度は、透過した燃料がカソードで速やかに酸化されることから、無視できるほど小さいと考えられる。このため、結局のところ、燃料のクロスオーバー量は、電解質膜のアノード側表面における燃料濃度に大きく依存することになる。
【００１８】
特許文献１および特許文献２に開示されている構成では、電解質膜の一部がアノード触媒層、あるいはアノード拡散層に接していない。このような構成においては、燃料流路に供給された燃料が、アノード触媒層で消費されることなく、直接、電解質膜の表面に到達する。結果として、電解質膜のアノード側表面における燃料濃度が大きくなり、燃料クロスオーバー量が増加する。
【課題を解決するための手段】
【００１９】
本発明は、従来技術の非効率的な電極構成を改良し、触媒使用量を低減しつつ、燃料電池の出力密度と発電効率を維持し、もしくは向上させることを提案するものである。
【００２０】
本発明の一局面は、アノードとカソードと前記アノードとカソードとの間に配置された電解質膜とを有する膜電極接合体と、前記アノードに燃料を供給するための燃料流路を有するアノード側セパレータと、前記カソードに酸化剤を供給するための酸化剤流路を有するカソード側セパレータと、を具備する少なくとも１つのセルを有し、前記アノードが、前記電解質膜の一方の主面に配置されるアノード触媒層と、前記アノード触媒層に積層されるアノード拡散層とを含み、前記カソードが、前記電解質膜の他方の主面に配置されるカソード触媒層と、前記カソード触媒層に積層されるカソード拡散層とを含み、前記燃料流路および前記酸化剤流路の少なくとも一方は、複数の平行な直線部分を有し、前記アノード触媒層および前記カソード触媒層の少なくとも一方は、前記複数の直線部分と正対する複数の帯状の第一領域と、隣接する前記第一領域の間の少なくとも一つの第二領域とを有し、前記第一領域の単位（投影）面積あたりの触媒量が、前記第二領域の単位（投影）面積あたりの触媒量に比べて平均的に大きくなっている、高分子電解質型燃料電池に関する。
【００２１】
すなわち、アノード触媒層およびカソード触媒層の少なくとも一方は、燃料流路または酸化剤流路の直線部分に平行であって、交互に形成された帯状の第一の触媒層（第一領域に対応）と第二の触媒層（第二領域に対応）を有する。
【００２２】
本発明において、前記第一領域では、その幅方向において、端部から中央部に向かって前記単位面積あたりの触媒量が増加し、前記第二領域では、その幅方向において、端部から中央部に向かって前記単位面積あたりの触媒量が減少し、前記第一領域における前記単位面積あたりの触媒量の最大値は、前記第二領域における前記単位面積あたりの触媒量の最小値の１．１倍以上、２倍以下である。
【００２３】
本発明のより好ましい一態様において、前記第一領域における前記単位面積あたりの触媒量が前記最大値となる部分は、前記直線部分の幅方向における中央部に正対し、前記第二領域における前記単位面積あたりの触媒量が前記最小値となる部分は、隣接する前記直線部分の間の前記セパレータの表面（直線状の凸部（Land））の幅方向における中央部に正対する。
【００２４】
前記第一領域と前記第二領域からなる一対の合計幅は、例えば、１ｍｍ以上、５ｍｍ以下である。
【００２５】
本発明の好ましい一態様において、前記アノード拡散層または前記カソード拡散層の少なくとも一方は、導電性の繊維で形成された基材と、導電性粒子と撥水性樹脂を含むマイクロポーラス層とを有し、前記マイクロポーラス層は、前記アノード触媒層または前記カソード触媒層に接する側に配置され、かつ、第一領域および第二領域のいずれに対しても、隙間なく接している。
【００２６】
前記第一領域は、その全領域が複数の直線部分と正対している必要はなく、前記第二領域は、その全領域が前記セパレータの表面（凸部）と正対している必要はない。ただし、前記アノード触媒層または前記カソード触媒層の投影面積に対する、前記第一領域および前記第二領域の合計割合は、７０〜１００％であることが好ましい。
【００２７】
本発明の好ましい一態様において、前記第一領域の平均厚みは、前記第二領域の平均厚みより大きくなっている。なお、第一領域の密度は、第二領域の密度以上であってもよい。
【００２８】
本発明の好ましい一態様において、前記燃料流路および前記酸化剤流路の少なくとも一方は、前記複数の直線部分と、隣接する一対の前記直線部分を連結する湾曲部分とを有するサーペンタイン型の流路である。
【００２９】
前記燃料は、例えば、メタノール、エタノール、エチレングリコールおよびジメチルエーテルよりなる群から選択される少なくとも一種である。
【００３０】
本発明の他の一局面は、アノードとカソードと前記アノードとカソードとの間に配置された電解質膜とを有し、前記アノードが、前記電解質膜の一方の主面に配置されるアノード触媒層と、前記アノード触媒層に積層されるアノード拡散層とを含み、前記カソードが、前記電解質膜の他方の主面に配置されるカソード触媒層と、前記カソード触媒層に積層されるカソード拡散層とを含む、膜電極接合体を形成する工程を有し、前記アノード触媒層および前記カソード触媒層の少なくとも一方が、
（i）触媒、電解質およびこれらの分散媒を含む触媒インクを準備する工程と、
（ii）互いに直交するＸ軸およびＹ軸方向に移動可能であり、かつ前記Ｘ軸と前記Ｙ軸を有するＸ−Ｙ平面に前記インクを吐出可能である吐出ノズルを有するスプレー式塗布装置を準備する工程と、
（iii）電解質膜または基材を準備し、前記吐出ノズルの移動可能範囲内で前記Ｘ−Ｙ平面と平行になるように、前記電解質膜または前記基材を設置する工程と、
（iv）直線Ｘ＝Ｘ0と直線Ｘ＝Ｘ0＋Ｌとの間の領域において、前記吐出ノズルを前記Ｘ軸方向に移動させながら前記吐出ノズルから前記インクを吐出して、前記電解質膜または前記基材の表面に、複数の直線Ｙ＝Ｙ0＋ｎΔＹ、ただし、ｎ＝０、１、２、・・・ｍであり、ｍは１以上の整数、に沿う幅Ｗの複数の帯状触媒層を形成する工程と、を有し、
前記ΔＹは、前記複数の直線Ｙ＝Ｙ0＋ｎΔＹに沿う第一線状領域の単位面積あたりの触媒量が、直線Ｙ＝Ｙ0＋（２Ｎ−１）×ΔＹ／２、ただしＮ＝１、２、・・・Ｍであり、Ｍは１以上の整数、に沿う第二線状領域の単位面積あたりの触媒量の１．１倍以上、２倍以下になるように選択される、高分子電解質型燃料電池の製造方法に関する。
【００３１】
すなわち、上記製造方法は、第一の触媒層（第一領域に対応）と第二の触媒層（第二領域に対応）を、触媒粉末と電解質とこれらの分散媒を含む触媒インクを電解質膜の表面または所定の基材の表面にスプレーガンを使用して吹き付け、乾燥することによって形成することができる。
【００３２】
前記複数の帯状触媒層のうち、Ｌ＋１番目の帯状触媒層は、Ｌ番目の帯状触媒層を乾燥させた後に形成することが好ましい。ただしＬは１以上の整数である。
【００３３】
上記製造方法は、更に、前記アノードに燃料を供給するための燃料流路を有するアノード側セパレータと、前記カソードに酸化剤を供給するための酸化剤流路を有するカソード側セパレータと、を準備する工程を有してよい。ここで、前記燃料流路および前記酸化剤流路の少なくとも一方は、複数の直線部分を有し、前記直線部分の幅方向における中央部は前記触媒層の前記第一線状領域と正対するように形成される。
【００３４】
上記製造方法は、更に、前記第一線状領域と前記直線部分の幅方向における中央部とが正対するように、前記膜電極接合体を前記アノード側セパレータおよび前記カソード側セパレータで挟持してセルを形成する工程を有してよい。
【発明の効果】
【００３５】
本発明によれば、高い出力密度と発電効率を有する燃料電池を、低コストで製造することが可能である。
【図面の簡単な説明】
【００３６】
【図１】高分子電解質型燃料電池の構成の一例を模式的に示す縦断面図である。
【図２】本発明の一実施形態に係る燃料電池が具備するセパレータの流路を有する面を示す平面図である。
【図３】本発明の一実施形態に係る燃料電池の要部を拡大した断面図である。
【図４】触媒層を形成するために用いられるスプレー式塗布装置の構成の一例を示す概略図である。
【図５】本発明に係る触媒層の触媒量分布のプロファイルを示す概略斜視図である。
【図６】従来の触媒層の触媒量分布のプロファイルを示す概略斜視図である。
【図７】本発明の実施例に係るアノード触媒層を形成する際の触媒インクの塗布パターンを示す図である。
【図８】本発明の実施例に係るカソード触媒層を形成する際の触媒インクの塗布パターンを示す図である。
【発明を実施するための形態】
【００３７】
本発明の高分子電解質型燃料電池は、アノードと、カソードと、アノードとカソードとの間に配置された電解質膜とを有する膜電極接合体と、アノードに燃料を供給するための燃料流路を有するアノード側セパレータと、カソードに酸化剤を供給するための酸化剤流路を有するカソード側セパレータと、を具備する少なくとも１つのセルを有する。アノードは、電解質膜の一方の主面に配置されるアノード触媒層と、アノード触媒層に積層されるアノード拡散層とを含み、カソードは、電解質膜の他方の主面に配置されるカソード触媒層と、カソード触媒層に積層されるカソード拡散層とを含む。
【００３８】
ここで、燃料流路および酸化剤流路の少なくとも一方は、複数の平行な直線部分を有している。隣接する直線部分の間隔、すなわち前記セパレータの直線状の凸部（Land）の幅は、いずれも同じでもよく、例えば凸部の幅が次第に小さくなってもよい。流路が複数の平行な直線部分を有する場合、アノード触媒層およびカソード触媒層の少なくとも一方は、複数の平行な直線部分と正対する複数の帯状の第一領域と、隣接する第一領域の間の第二領域とを有することとなる。第二領域は、隣接する直線部分の間の前記セパレータの表面（直線状の凸部）と正対する。なお、第二領域は、凸部の頂面と接触する領域であり、溝の流路方向に垂直な断面が、底部から開口方向に向かって広がるテーパー形状である場合についても同様である。そして、第一領域の単位（投影）面積あたりの触媒量は、第二領域の単位（投影）面積あたりの触媒量に比べて、平均的に大きくなっている。よって、第一領域の全領域に含まれる触媒量を第一領域の全領域の投影面積で除した値は、第二領域の全領域に含まれる触媒量を第二領域の全領域の投影面積で除した値よりも大きくなる。なお、投影面積とは、触媒層またはその一部を電解質膜に正投影したときの触媒層またはその一部の投影像の輪郭で囲まれた面積である。
【００３９】
上記構成によれば、燃料流路または酸化剤流路に正対する第一領域には、より多くの触媒を存在させることができる。つまり、燃料または酸化剤の供給と生成物の排出が円滑に行われる第一領域に、より多くの触媒が存在するため、３相界面を有効に活用できる。一方、燃料または酸化剤の供給と生成物の排出が阻害されやすいセパレータの凸部に正対する第二領域では、触媒量を低減することができる。よって、触媒の有効利用が促進されるとともに、触媒層の形成に必要な触媒の使用量を全体的に低減することができるため、低コストでありながら高性能の燃料電池を提供することができる。
【００４０】
また、上記構成によれば、電解質膜の主面の全面に触媒層を接合させることができるため、触媒の使用量を全体的に低減できるにもかかわらず、燃料電池の出力密度や燃料利用率の低下を抑制できる。よって、高い出力密度と発電効率を確保することが可能となる。
【００４１】
本発明は、特に、メタノールなどの燃料を使用する直接酸化型燃料電池に適用することが有効である。燃料が多く供給される燃料流路に正対する第一領域には、反応活性点が多く存在するため、未反応の燃料が電解質膜を透過するメタノールクロスオーバー現象を低減しやすいからである。すなわち、燃料利用効率を向上させる効果も得ることができる。
【００４２】
以下、本発明の実施形態を、図面を参照しながら説明する。
［燃料電池］
ＤＭＦＣなどの高分子電解質型燃料電池は、例えば、図１に示すような構成を有する。
図１の燃料電池１０は、電解質膜１１と、電解質膜１１を挟み込むように配置されたアノード２３およびカソード２５を含む。アノード２３は、アノード触媒層１２およびアノード拡散層１６を含む。アノード触媒層１２は、電解質膜１１に接している。アノード拡散層１６は、アノードマイクロポーラス層１４およびアノード多孔質基材１５を含む。アノードマイクロポーラス層１４およびアノード多孔質基材１５は、この順番で、アノード触媒層１２の電解質膜１１と接している面とは反対側の面に積層されている。アノード拡散層１６の外側には、アノード側セパレータ１７が積層されている。
【００４３】
カソード２５は、カソード触媒層１３およびカソード拡散層２０を含む。カソード触媒層１３は、電解質膜１１のアノード触媒層１２が接している面とは反対側の面に接している。カソード拡散層２０は、カソードマイクロポーラス層１８およびカソード多孔質基材１９を含む。カソードマイクロポーラス層１８およびカソード多孔質基材１９は、この順番で、カソード触媒層１３の電解質膜１１と接している面とは反対側の面に積層されている。カソード拡散層２０の外側には、カソード側セパレータ２１が積層されている。
【００４４】
このように、電解質膜１１、アノード２３、カソード２５、アノード側セパレータ１７およびカソード側セパレータ２１を具備する積層体は、セルと呼ばれる基本構成を形成している。なお、電解質膜１１および電解質膜１１を挟み込むアノード触媒層１２とカソード触媒層１３を具備する積層体は、燃料電池の発電を担っており、ＣＣＭ（Catalyst Coated Membrane）と呼ばれている。また、ＣＣＭと、アノード拡散層１６およびカソード拡散層２０とからなる積層体は、膜電極接合体（Membrane Electrode Assembly；ＭＥＡ）と呼ばれている。アノード拡散層１６およびカソード拡散層２０は、供給される燃料および酸化剤の均一な分散と、生成物である水および二酸化炭素の円滑な排出を担っている。
【００４５】
アノード側セパレータ１７と電解質膜１１との間には、アノード２３を封入するようにガスケット２６が配置され、カソード側セパレータ２１と電解質膜１１との間には、カソード２５を封入するようにガスケット２７が配置されている。ガスケット２６および２７は、それぞれ、燃料および酸化剤が外部に漏れるのを防止している。
【００４６】
ＭＥＡおよびその両側に配置されるアノード側セパレータ１７とカソード側セパレータ２１から構成されるセルは、１セルで用いてもよいが、複数セルが積層されてスタックを構成していてもよい。このようなスタックは、その両端部に位置する各セパレータの外側に、それぞれ端板２８を配置した状態で、図示しないボルト、バネなどによって加圧締結される。複数セルが積層されているスタックにおいては、両面に流路を有するセパレータを用いてもよい。この場合、一方の面に対応する部分をアノード側セパレータ１７として利用し、他方の面に対応する部分を、隣接するセルのカソード側セパレータ２１として利用することができる。両面の流路のどちらか一方に冷却媒体を流通させることもできる。
【００４７】
［セパレータ］
アノード側セパレータ１７は、アノード多孔質基材１５との接触面に、ＭＥＡに燃料を供給するための燃料流路２２を有している。燃料流路２２は、アノード拡散層１６に向かって開口する溝部からなる。
カソード側セパレータ２１は、カソード多孔質基材１９との接触面に、ＭＥＡに酸化剤（空気）を供給するための酸化剤流路（空気流路）溝２４を有する。酸化剤流路２４は、カソード拡散層２０に向かって開口する溝部からなる。
【００４８】
燃料流路および酸化剤流路は、ＭＥＡの平面方向に対して、燃料および酸化剤を均一に供給するためのものであり、一方では、反応で生成した水や二酸化炭素を速やかに排出させるためのものである。一方、流路以外の部分（凸部）は拡散層との電子のやり取りを行う導電部の役割を果たす。
【００４９】
このような機能を鑑みて、燃料流路および酸化剤流路は、例えばＭＥＡが四角形であるとき、その１辺に入口を有し、それに平行な辺に出口を有する複数の平行な直線状の溝部と、その間の直線状の凸部からなる構造、格子状の溝と島状の凸部からなる構造、溝部が蛇行流を形成するサーペンタイン構造などを有する。いずれの溝部においても、入口から出口までのいずれかの部分に、直線部分を有する構成であることが多く、セパレータのＭＥＡに対向する部分の全面積に対して、溝部の直線部分が占める割合は大きい。ＭＥＡに燃料や酸化剤を均一に分配する観点からは、燃料流路および酸化剤流路の少なくとも一方はサーペンタイン型の流路であることが好ましいが、これに限定されるものではない。
【００５０】
図２は、サーペンタイン構造の流路を有するセパレータの一例の平面図である。図２のセパレータがアノード側セパレータ１７であると仮定し、アノード触媒層１２が対向する燃料流路２２の輪郭を点線で示す。燃料流路２２は、電解質膜１１の主面と平行な面方向に燃料を分配させるため役割を果たす。燃料流路２２には、少なくとも一対の燃料入口３６と燃料出口３７が設けられている。図２では、説明を簡略化させるために、アノード側セパレータ１７は、流路入口３６と流路出口３７を１箇所ずつ有する。流路入口３６と流路出口３７は、アノード側セパレータ１７に設けられているマニホルド孔３６ａ、３７ａに連通している。燃料は、マニホルド孔３６ａから供給され、流路入口３６から流路出口３７に向かって一方向（矢印Ａの方向）に流れ、その後、マニホルド孔３７ａに排出される。なお、燃料流路および酸化剤流露溝の形態は図２の形態に限定されない。
【００５１】
ここで、サーペンタイン型の流路は、複数の平行な直線状の溝部（直線部分２２ａ）を有する。直線部分２２ａは、セパレータに形成された直線状の凸部３１により範囲が画定されている。また、隣接する一対の直線部分２２ａは湾曲部分（Ｕ字状部）２２ｂにより連結されている。流路の直線部分２２ａは、単位面積あたりの触媒量が相対的に多いアノード触媒層１２の第一領域１２Ａに正対し、直線部分２２ａで挟まれた凸部３１は、第一領域１２Ａよりも単位面積あたりの触媒量が相対的に少ない第二領域１２Ｂに正対する。
【００５２】
アノード側またはカソード側セパレータに形成される流路の寸法は、電極面積にも依存するが、概して言えば、溝幅が０．５〜２．５ｍｍまたは０．５〜２ｍｍであれば、燃料および酸化剤の供給が円滑に行われる。溝幅を小さくし過ぎると、溝部の断面積が小さくなるため、流体の摩擦抵抗が増加して、流路の入口と出口との間の圧力差が増加する。結果として、燃料や酸化剤を供給するためのポンプ類の駆動に必要なエネルギーが増加し、燃料電池システム全体のエネルギー変換効率が低下する。一方、溝幅を大きくし過ぎると、隣接する拡散層に局部的なたわみ（撓み）が生じ、拡散層が溝部に入り込み易くなる。結果として、流路の断面の一部が拡散層によって塞がれ、燃料や酸化剤の通過を妨げやすくなる。
【００５３】
溝深さは、０．２〜１ｍｍであることが好ましい。同様に、溝深さが小さ過ぎると、断面積が小さくなり、溝深さが大き過ぎると、セパレータの厚みが増加して、燃料電池スタックの体積が増加する。一般的に、溝深さが小さいほど、燃料や酸化剤の流速が増加するため、燃料や酸化剤の電解質膜への拡散量が小さくなる。従って、セパレータの溝部と対向する触媒層の第一領域と、セパレータの凸部と対向する第二領域とで、燃料や酸化剤の濃度差が大きくなり、本発明による効果は増大する。
【００５４】
セパレータの直線状の凸部の寸法は、溝部との関係で決定される。溝部の幅と凸部の幅には、著しい差が生じないことが好ましい。電極（具体的には拡散層）の投影面積に対し、セパレータのうち電極と対向する部分の凸部の頂面の面積は、電極の投影面積の４０％〜８０％を占めることが好ましい。すなわち、電極と対向する流路の面積は、電極の投影面積の２０％〜６０％を占めることが好ましい。
【００５５】
直線状の凸部の幅は、０．５〜３ｍｍまたは０．５〜２．５ｍｍであると、良好な電子伝導が確保される。凸部の上端面の面積が増加すると、溝部の開口面積が低下する。そのため、燃料および酸化剤の供給速度が遅くなる部分が増加する。その結果、濃度過電圧が増加し、発電性能が低下する場合がある。一方、凸部の上端面の面積が低下すると、凸部と拡散層との接触面積が減少して、電子伝導抵抗が増加する。そのため、発電性能が低下する場合がある。以上のことを考慮すると、溝幅と凸部の幅との合計は、１〜５ｍｍが好ましい。
【００５６】
［電極］
アノード２３は、電解質膜１１と接するアノード触媒層１２と、アノード側セパレータ１７と接するアノード拡散層１６とを有している。アノード拡散層１６は、アノード触媒層１２と接するアノードマイクロポーラス層１４と、アノード側セパレータ１７と接するアノード多孔質基材１５とを有している。
【００５７】
カソードについても、基本的な構成はアノードと同様である。カソード２５は、電解質膜１１に接するカソード触媒層１３と、カソード側セパレータ２１に接するカソード拡散層２０とを有している。カソード拡散層２０は、カソード触媒層１３に接するカソードマイクロポーラス層１８と、カソード側セパレータ２１に接するカソード多孔質基材１９とを有している。
【００５８】
図３に、本発明の一実施形態に係る燃料電池の要部である、電極の周辺構造を模式的に示す。図３では、アノード側セパレータ１７、アノード２３および電解質膜１１の構造を示すが、このような構造はアノード側とカソード側の少なくとも一方が具備すればよい。図３において、図１と同じ構成要素には同じ番号を付している。
【００５９】
図３において、電解質膜１１の表面に形成させるアノード触媒層１２は、平均厚みが相対的に大きい第一領域１２Ａと、平均厚みが相対的に小さい第二領域１２Ｂから構成されている。
【００６０】
アノード触媒層１２の第一領域１２Ａは、アノード拡散層１６を間に介して燃料流路２２の直線部分２２ａと正対する。一方、アノード触媒層１２の第二領域１２Ｂは、アノード拡散層１６を間に介して、隣接する直線部分２２ａ間の凸部３１と正対する。
【００６１】
ただし、セパレータに形成される燃料流路または酸化剤流路の形状が、図２に示すようなサーペンタイン型である場合には、湾曲部分の流路および凸部において、それぞれ第一領域および第二領域に正対しない部分が生じ得る。このような場合でも、第一領域の８０％以上が流路の直線部分と正対していることが好ましい。また、触媒層の投影面積に対する、第一領域および第二領域の合計割合は、７０〜１００％であることが好ましい。
【００６２】
アノード多孔質基材１５およびカソード多孔質基材１９に用いられる多孔質基材としては、導電性の繊維で形成された基材、例えば、炭素繊維からなるカーボンペーパー、カーボンクロス、カーボン不織布（カーボンフェルト）、耐腐食性を有する金属メッシュ、発泡金属などが挙げられる。アノード多孔質基材１５は、撥水処理を施すことが好ましい。同様に、カソード多孔質基材１９は、撥水処理を施すことが好ましい。
【００６３】
アノードマイクロポーラス層１４およびカソードマイクロポーラス層１８は、強い撥水性を示しながら優れた電子伝導性を有し、かつ燃料や酸化剤が円滑に移動するための細孔を有することが必要である。高撥水性材料としては、例えば、ポリテトラフルオロエチレン（ＰＴＦＥ）などのフッ素系高分子、フッ化黒鉛などが用いられる。導電性材料としては、カーボンブラック（ファーネスブラック、アセチレンブラックなど）、黒鉛粉末、多孔質金属粉末などが用いられる。
【００６４】
マイクロポーラス層と触媒層との間には、大きな隙間が存在しないことが好ましい。特にカソードにおいては、触媒層内で生成した水が速やかにマイクロポーラス層に到達して、拡散層を経由し、酸化剤流路まで排出されることが必要である。しかし、マイクロポーラス層と触媒層との間に大きな隙間が存在すると、隙間に液溜りが発生して、水の排出が滞り、空気の流入が妨げられる。その結果、発電性能が低下する場合がある。従って、マイクロポーラス層は、触媒層の凹凸に追従して、触媒層と（すなわち第一領域および第二領域のいずれに対しても）隙間なく接していることが好ましい。
【００６５】
なお、ＰＴＦＥなどの樹脂とカーボンブラックとを含む混合物からなるマイクロポーラス層の原料を、カーボンペーパー、カーボンクロス、カーボン不織布などの表面に形成することにより、触媒層に隙間なく接触したマイクロポーラス層を形成することが可能である。この場合、マイクロポーラス層の厚みは１〜４０μｍ程度が好ましい。
【００６６】
アノード触媒層１２は、上述の反応式（１１）に示す反応を促進するためのアノード触媒粒子と、アノード触媒層１２と電解質膜１１とのイオン伝導性を確保するための高分子電解質とを含む。
【００６７】
アノード触媒粒子とは、金属元素を含む触媒のことを意味する。アノード触媒粒子は、例えば、触媒作用を有する金属または金属化合物を意味し、金属単体、金属酸化物、合金等が挙げられる。より具体的には、白金（Ｐｔ）とルテニウム（Ｒｕ）との合金、Ｐｔとルテニウム酸化物との混合物、ＰｔとＲｕと他の金属元素（例えば、イリジウム（Ｉｒ）など）との３元合金、白金単体などが挙げられる。ＰｔとＲｕとの合金において、ＰｔとＲｕとの原子比は、１：１であることが好ましいが、これに限定されない。中でも、アノード触媒粒子は、白金単体、および白金とルテニウムとの合金より選択される少なくとも１種を含むことが好ましい。
【００６８】
カソード触媒層１３は、上述の反応式（１２）に示す反応を促進するためのカソード触媒粒子と、カソード触媒層１３と電解質膜１１とのイオン伝導性を確保するための高分子電解質とを含む。
【００６９】
カソード触媒粒子とは、アノード触媒粒子と同様、触媒作用を有する金属または金属化合物を意味し、金属単体、金属酸化物、合金等が挙げられる。より具体的には、Ｐｔ単体およびＰｔ合金が挙げられる。Ｐｔ合金としては、Ｐｔと、コバルト、鉄などの遷移金属との合金が挙げられる。
【００７０】
アノード触媒層１２およびカソード触媒層１３に含まれる高分子電解質としては、例えば、パーフルオロスルホン酸／ポリテトラフルオロエチレン共重合体（Ｈ+型）、スルホン化ポリエーテルスルホン（Ｈ+型）、アミノ化ポリエーテルスルホン（ＯＨ-型）などが挙げられる。
【００７１】
触媒粒子の活性点を増加させ、反応速度を向上させる観点から、アノード触媒粒子およびカソード触媒粒子は、できる限り小さくして使用することが好ましい。触媒粒子の平均粒径は、一般に１〜２０ｎｍの範囲である。しかし、微粒子化された触媒粒子（以下、非担持触媒微粒子）は、粒子同士が凝集して、凝集体を形成する傾向がある。触媒粒子の１次粒子は小さくても、凝集体である２次粒子の大きさは、１次粒子の数十倍にもなる。よって、反応速度に影響する触媒粒子の活性表面積は十分に大きくならない。従って、十分に表面積の大きな担体、例えば導電性炭素粒子の表面に、被担持触媒微粒子を担持させて、十分な活性表面積を確保することが一般的である。
【００７２】
ただし、実際の活性点は、アノード触媒粒子においては、例えば白金およびルテニウムの粒子の表面上に存在する。また、カソード触媒粒子においては、例えば白金粒子の表面上に存在する。以上より、本発明において、単位面積あたりの触媒量とは、担体を除く正味の触媒量であり、例えば単位面積あたりの白金とルテニウムの量の総和（アノード触媒層の場合）である。
【００７３】
導電性炭素粒子としては、カーボンブラックなどが用いられる。導電性炭素粒子の平均粒径は、触媒粒子のサイズとの兼ね合いから、５〜５０ｎｍであることが好ましい。
【００７４】
触媒粒子と導電性炭素粒子との合計質量に対する触媒粒子の質量の割合のことを担持率いう。触媒粒子の担持率は、５０〜９９％であることが好ましい。触媒粒子の密度は、一般的な燃料電池の触媒層に用いられている導電性炭素粒子の密度に比べて著しく大きい。従って、高い担持率の触媒担持体を使用するほど、触媒粒子の充填密度を高くすることができる。
【００７５】
なお、カソード触媒粒子（例えばＰｔ単体またはＰｔ合金）は、カーボンブラックなどの導電性炭素粒子に担持させずに、Ｐｔ単体微粉末またはＰｔ合金微粉末のままで用いられることも多い。
【００７６】
アノード触媒層１２および／またはカソード触媒層１３では、第一領域における単位面積あたりの触媒量が、第二領域における単位面積あたりの触媒量に比べて大きくなっている。ただし、第一領域と第二領域とは、交互に配置され、かつ互いに隣り合う関係にある。従って、それらの境界（接合部）において急激に触媒量が変化するのではなく、第一領域から第二領域に向かって徐々に触媒量が変化することが好ましい。例えば、両者の境界における両側では、単位面積あたりの触媒量が同一であることが好ましい。
【００７７】
第一領域は、その端部、つまり第二領域と接する部分において、触媒量が最小であることが好ましい。そして、第一領域の中央部に向かって触媒量が漸次増加し、中央部の極大点を越えると減少するような触媒量分布を有することが好ましい。逆に、第二領域は、その端部、つまり第一領域と接する部分において、触媒量が最大であり、第二領域の中央部に向かって漸次減少し、中央部の極小点を越えると増加するような触媒量分布を有することが好ましい。
【００７８】
燃料流路２２または酸化剤流路２４に供給された燃料は、主に濃度差を駆動力とした分子拡散によって、主にＭＥＡを貫通する軸に平行に、各流路からアノード触媒層１２またはカソード触媒層１３へ向かって移動する。また、燃料または酸化剤は、触媒層１２に平行な面方向、すなわち流路に正対する部分から凸部に正対する電極部分にも向かって移動する。従って、触媒層内での燃料濃度分布を調べると、流路の中央部に正対する触媒層部分において、最も濃度が大きく、凸部の中央部に正対する触媒層部分において、濃度が最も濃度が小さくなる。
【００７９】
本発明の効果を最大化するためには、燃料または酸化剤の濃度が最も大きくなる部分において、触媒量が最も多く、燃料または酸化剤の濃度が最も小さくなる部分において、触媒量が最も少なくなることが好ましい。すなわち、第一領域において、単位面積あたりの触媒量が極大となる部分は、流路の直線部分の幅方向における中央部に正対することが好ましい。また、第二領域において、単位面積あたりの触媒量が極小となる部分は、直線状の凸部３１の幅方向における中央部に正対することが好ましい。
【００８０】
なお、触媒層の作製プロセスや運転条件にもよるが、一般的には触媒層の空隙率あるいは密度は、電極面内で均一であることが好ましい。従って、触媒量と触媒層の厚みは、ほぼ比例関係にあることが好ましい。従って、触媒層の断面では、図３に示すように、第一領域１２Ａの平均厚みが、第二領域１２Ｂの平均厚みより大きくなる。
【００８１】
単位（投影）面積あたりの触媒量は、例えば、次のように測定することができる。
まず、触媒層の所定領域（例えば第一領域）を削り取る。削り取った部分の寸法を、光学顕微鏡などを使用して正確に測定し、計算によって投影面積を求める。次いで、得られた試料を王水に溶解させ、不溶物を濾過する。得られた濾液に水を加えて、所定量（例えば１００ｍｌ）にする。得られた定量溶液に含まれる触媒粒子の量を、誘導プラズマ原子発光分光分析装置（ICP-AES：例えばThermo Fisher Scientific製のiCAP6300）により測定する。得られた値および前記所定領域の投影面積を用いて、触媒層の所定領域における単位面積あたりの触媒量を得ることができる。
【００８２】
第一領域における単位面積あたりの触媒量の最大値は、第二領域における単位面積あたりの触媒量の最小値の１．１〜２倍であることが好ましく、１．１〜１．５倍であることがより好ましい。この範囲内であれば、本発明の効果が十分に得られる。
【００８３】
このとき、アノード触媒層においては、第一領域における単位面積あたりの触媒量の平均値は、０．１〜１０ｍｇ／ｃｍ2であることが好ましく、直接酸化型燃料電池の場合であれば、１〜１０ｍｇ／ｃｍ2であることが好ましい。なお、蛍光Ｘ線を利用する非破壊検査では、数十μｍ2の領域における触媒量を測定可能であり、上記のように触媒層の所定領域を削り取る場合には、１ｍｍ2以上の領域があれば触媒量を測定可能である。
【００８４】
また、カソード触媒層においては、第一領域における単位面積あたりの触媒量の平均値は、０．１〜１．８ｍｇ／ｃｍ2であることが好ましく、直接酸化型燃料電池の場合であれば、０．５〜１．８ｍｇ／ｃｍ2であることが好ましい。
【００８５】
触媒層の第一領域の幅は、燃料流路または酸化剤流路の直線部分の幅に対応する。また、第二領域の幅は、流路の直線部分で挟まれた凸部の幅に対応する。従って、触媒層の第一領域および第二領域の幅についても、例えば０．５〜２．５ｍｍであることが好ましい。結果として、第一領域と第二領域の一対の合計幅も１〜５ｍｍが好ましい。
【００８６】
アノード触媒層において、第一領域の平均厚みは、上述のように、第二領域の平均厚みより大きく、例えば１〜１７０μｍであることが好ましい。特に、直接酸化型燃料電池の場合には、第一領域１２Ａの平均厚みは、２０〜１７０μｍであることが好ましい。
【００８７】
カソード触媒層においても、第一領域の平均厚みは第二領域の平均厚みより大きく、例えば１〜５０μｍであることが好ましい。特に、直接酸化型燃料電池の場合には、１０〜５０μｍであることが好ましい。
【００８８】
［触媒層およびＣＣＭの形成方法］
以下に、本発明に基づく、触媒層の作製方法について説明する。アノード触媒層１２またはカノード触媒層１３は、例えば、以下のようにして作製することができる。
（I）まず、触媒粉末、電解質およびこれらの分散媒を含む触媒インクを準備する。具体的には、触媒粒子またはこれを導電性炭素粒子などの担体に担持させた触媒担持体と、高分子電解質と、を適当な分散媒に分散させる。
【００８９】
（II）次に、得られた触媒インクを電解質膜１１に塗布し、乾燥させることにより、触媒層を得ることができる。塗布の手段としては、例えば、スプレー法、スキージ法、スクリーン印刷法、ロール転写法などなどが挙げられる。中でも、スプレー式塗布装置を用いる方法（スプレー法）で、触媒インクを、電解質膜またはその他の基材の表面に吹き付け塗布することが好ましい。
【００９０】
触媒インクを吹き付ける電解質膜には、イオン伝導性を有する膜が用いられ、特に限定されない。電解質膜の構成材料としては、例えば、燃料電池の分野で公知の各種高分子電解質を用いることができる。現在、流通している電解質膜は、主として、プロトン伝導タイプである。
【００９１】
高分子電解質としては、例えばフッ素系高分子が好ましく用いられる。フッ素系高分子としては、パーフルオロスルホン酸ポリマーが好ましく、パーフルオロスルホン酸とポリテトラフルオロエチレンとの共重合体（Ｈ+型）などが具体例として挙げられる。パーフルオロスルホン酸ポリマーを含有する電解質膜の具体例としては、ナフィオン膜（商品名「Ｎａｆｉｏｎ（登録商標）」、デュポン社製）などが挙げられる。
【００９２】
電解質膜は、燃料電池に用いられるメタノールなどの燃料のクロスオーバーを低減する効果を有していることが好ましい。このような効果を有する電解質膜としては、上記フッ素系高分子を含む膜のほかに、スルホン化ポリエーテルエーテルスルホン（Ｓ−ＰＥＥＫ）などのフッ素原子を含まない炭化水素系ポリマーの膜、無機物−有機物複合膜などが挙げられる。
【００９３】
上記のように、電解質膜に触媒インクを直接吹き付ける場合には、その操作により、ＣＣＭが得られる。一方、電解質膜以外の基材に触媒インクを吹き付ける場合には、基材から電解質膜に触媒層を転写したりすることにより、ＣＣＭが得られる。触媒インクを吹き付ける電解質膜以外の基材としては、樹脂シートが挙げられる。その場合、樹脂シートの表面に形成された触媒層と電解質膜とが対面するように、これらを積層し、熱プレスすることにより、電解質膜に触媒層を転写することができる。アノード触媒層は、電解質膜の一方の面に転写され、カソード触媒層は他方の面に転写される。このとき、アノード触媒層およびカソード触媒層は、同時に、電解質膜に転写してもよい。または、一方の触媒層を転写した後に、他方の触媒層を転写してもよい。また、拡散層のマイクロポーラス層に触媒インクを吹き付けて触媒層を形成し、その後、拡散層と電解質膜を貼り合わせることにより、ＣＣＭと同時に膜電極接合体を形成してもよい。
【００９４】
次に、スプレー法について説明する。
（ａ）まず、互いに直交するＸ軸およびＹ軸方向に移動可能であり、かつＸ軸とＹ軸を有するＸ−Ｙ平面にインクを吐出可能である吐出ノズルを有するスプレー式塗布装置を準備する。吐出ノズルからのインクの吐出軸は、Ｘ軸およびＹ軸のそれぞれに垂直になるように設定される。
【００９５】
（ｂ）次に、電解質膜または基材を準備し、スプレー式塗布装置の吐出ノズルの移動可能範囲内において、Ｘ−Ｙ平面と平行になるように、電解質膜または基材を設置する。触媒インクを電解質膜に直接塗布して触媒層を形成する場合には、電解質膜をＸ−Ｙ平面と平行になるように設置する。一方、触媒インクを電解質膜以外の基材に塗布して触媒層を形成し、その後、触媒層を電解質膜に転写する場合には、前記基材をＸ−Ｙ平面と平行になるように設置する。
【００９６】
（ｃ）次に、Ｘ−Ｙ平面において、直線Ｘ＝Ｘ0と直線Ｘ＝Ｘ0＋Ｌとの間の領域において、吐出ノズルをＸ軸方向に移動させながら吐出ノズルからインクを吐出して、電解質膜または基材の表面に、複数の直線Ｙ＝Ｙ0＋ｎΔＹ（ただし、ｎ＝０、１、２、・・・ｍであり、ｍは１以上の整数）に沿う複数の帯状触媒層を形成する。
【００９７】
ただし、ΔＹは、複数の直線Ｙ＝Ｙ0＋ｎΔＹに沿う第一線状領域の単位面積あたりの触媒量が、直線Ｙ＝Ｙ0＋（２Ｎ−１）×ΔＹ／２（ただし、Ｎ＝１、２、・・・Ｍであり、Ｍは１以上の整数）に沿う第二線状領域の単位面積あたりの触媒量の１．１倍以上、２倍以下になるように選択される。ΔＹは、吐出ノズルから単位時間あたりに吐出されるインク量や、吐出ノズルをＸ軸方向に移動させる速度などを考慮して決定すればよい。
【００９８】
上記のように、Ｌ番目の帯状触媒層を形成した後、吐出ノズルを、例えば、Ｙ軸方向に所定の距離だけ移動させ、次に、Ｌ番目とは逆方向に、吐出ノズルをＸ軸方向に移動させながら吐出ノズルからインクを吐出し、Ｌ＋１番目の帯状触媒層を形成する。このような一連の工程を複数回繰り返すことにより、第一領域と第二領域とが交互かつ平行に配置されたアノード触媒層またはカソード触媒層を容易に実現することが可能である。
【００９９】
図４に、スプレー式塗布装置の一例の構成を模式的に示す。
スプレー式塗布装置７０は、触媒インク７２を収容したタンク７１と、インク７２を吐出するスプレーガン７３とを備える。タンク７１は、内部にインク７２を攪拌する撹拌機７４を備えており、インク７２は常時流動状態にある。インク７２は、開閉バルブ７５を介して、スプレーガン７３に供給され、噴出ガスとともに、スプレーガン７３から吐出される。噴出ガスは、ガス圧力調整器７６およびガス流量調整器７７を介して、スプレーガン７３に供給される。噴出ガスとしては、窒素ガス、空気、アルゴンなどを用いることができる。
【０１００】
帯状触媒層は、形成する毎に乾燥させることが好ましい。すなわち、Ｌ＋１番目の帯状触媒層は、Ｌ番目の帯状触媒層を乾燥させた後に形成することが好ましい。スプレー式塗布装置７０では、電解質膜１１または基材と接するように配置されたヒータ８１により、電解質膜または基材（以下、ワーク１１）の表面温度が制御されている。ワーク１１は、触媒層の投影像に対応する開口を有するマスク７９により、ヒータ８１に固定される。このようなヒーターを利用することにより、Ｌ番目の帯状触媒層を乾燥させた後にＬ＋１番目の帯状触媒層を形成することが容易となる。その結果、インクに含まれる分散媒による電解質膜の膨潤が抑制され、電解質膜の変形や触媒粒子の凝集が起りにくくなる。
【０１０１】
スプレーガン７３は、アクチュエータ７８により、矢印Ｘに平行なＸ軸および紙面とＸ軸に垂直なＹ軸の２方向に任意の位置から任意の速度で移動することが可能である。アクチュエータ７８は、図示しないコントローラによって、あらかじめ移動座標と移動スピードを設定されたプログラムに基いてスプレーガン７３を移動させる。
【０１０２】
スプレーガン７３の吐出口（吐出ノズル）は、一般的には円形または楕円形であり、吐出口の中心を軸にしてインクが吐出される。インクは、その分散媒成分を蒸発させながら、電解質膜または基材の表面に付着し、乾燥される。これにより、多孔質構造を有する触媒層が形成される。
【０１０３】
実際には、吐出口から吐出されたインクの多くは、吐出口の中心軸に沿ってのみ移動するのではなく、中心軸に垂直な方向に拡散しながらワーク１１に向けて移動する。なぜなら、吐出口付近の圧力が最も大きく、そこから外へ向かうほど圧力が低下していくため、圧力勾配が生じるためである。従って、空間体積中のインク濃度は、吐出口の中心軸において最も大きく、外側に向かって漸次減少していくことが一般的である。その結果、ワーク１１の表面に単位時間あたりに塗布される触媒量は、吐出口の中心軸において最大となり、同心円状に減少していく。
【０１０４】
上記のように、触媒量が吐出口の中心軸において最大となり、同心円状に減少することから、触媒層における触媒量のＹ軸に沿った断面プロファイル８２は、図５に示すようなドーム形になる。
【０１０５】
そして、Ｘ軸方向に沿って直線状にスプレーガン７３を移動させれば、断面プロファイルがドーム形の塗膜の連続体が形成され、帯状の触媒層となる。このときの触媒量分布は、図５に示すように、帯の中心において最大を示し、帯の両長辺において最小を示すような形状となる。１つの帯状触媒層の形成を終了する毎に、スプレーガン７３またはワーク１１の位置をＹ軸方向にシフト量Ｙｓ（ΔＹ）だけ移動させ、次の帯状触媒層の形成を繰り返すことにより、ワーク１１の表面の全体に触媒層を形成することができる。
【０１０６】
ここで、触媒量は、吐出口の中心軸を中心とした正規分布を示すことが多い。このような触媒量分布のプロファイルを示すスプレーガンを使用する場合、従来は、平面状の触媒層を形成するために、スプレーガンまたはワークのいずれかを移動させて、触媒量のワーク面内における均一化を図ることが一般的である。燃料電池の触媒層は、触媒量や厚みが均一であることが好ましいと考えられてきたからである。従って、帯状で断面がドーム形の触媒層を複数積層することで、触媒量や厚みが均一な触媒層を形成することが一般的である。つまり、従来は、塗布位置のＹ軸方向へのシフト量Ｙｓ（ΔＹ）を、帯状触媒層の幅に比べて小さくし、触媒量の少ない部分同士を重ねることを繰り返し、Ｙ軸方法における触媒量分布を均一化している。
【０１０７】
１つの帯状触媒層のＹ軸方向に沿う触媒量の分布、すなわちドーム形の断面プロファイル８２の形態は、スプレーガンの方式や吐出条件、インク物性など、様々なパラメータにより変化する。従って、塗布位置のＹ軸方向へのシフトの回数Ｓは、上記条件に依存して変化する。しかし、概して、Ｙｓ（ΔＹ）が１ｍｍ以下であれば、単位面積あたりの触媒量のばらつきが１０％未満となる均一な触媒層を得ることが可能である。そのような触媒層におけるＸ軸方向およびＹ軸方向に沿う触媒量の分布を図６に概念的に示す。なお、触媒層全体のＹ軸方向の長さＷと、Ｙ軸方向へのシフト回数Ｓは、概して下記式（Ａ）のような関係を有する。
【０１０８】
Ｓ＝Ｗ／Ｙｓ＋１・・・（Ａ）
【０１０９】
本発明においては、シフト回数Ｓを低減させることが可能である。つまり、図５に示すように、Ｙ軸方向に沿う触媒量の分布に不均一が生じる場合でも、触媒量の多い帯の中央部を第一領域の幅方向にける中央部とし、触媒量の少ない帯の両長辺を第二領域の幅方向における中央部として利用すれば、帯状触媒層を複数積層して触媒量の分布を均一化することが不要となる。結果として、触媒層形成工程の作業時間が低減され、低コストでＣＣＭやＭＥＡを得ることが可能である。
【０１１０】
塗布位置のＹ軸方向へのシフトをＳ回行った時点で、触媒量が必要レベルに達していない場合には、同じ軌跡を１回以上トレースして、触媒インクを塗り重ねることが必要である。帯状触媒層の積層数をＺとすれば、スプレーガンがワーク上を移動しながらＸ軸方向に沿ってインクを吐出する塗布回数Ｌは、（Ｓ＋１）とＺの積となる（Ｌ＝（Ｓ＋１）×Ｚ）。Ｌが小さいほど、インクのスプレー塗布に要する時間が短縮されることから、触媒層の製造に必要なコストが低減される。
【０１１１】
スプレーガンからのインクの吐出量を大きくすることで、帯状触媒層１つあたりの触媒量を大きくすることができ、製造コストを低減することが可能である。ただし、インクの吐出量を大きくすると、乾燥されない状態のインクがワーク上に長時間存在することになり、電解質膜がインクに含まれる分散媒を吸収して、膨張変形したり、触媒粒子が凝集したりすることがある。このような場合、触媒層にクラックが発生したり、発電性能が低下したりすることがある。従って、積層数Ｚは１〜３０回が好ましく、３〜１０回がより好ましい。  
【０１１２】
なお、ここではスプレーガンを用いる方法について説明したが、スプレー式塗布装置はこれに限られず、例えばエアーブラシを用いてもよい。また、ここではスプレー法について説明したが、触媒層の形成方法はこれに限られず、例えばスキージ法により形成してもよい。その場合、インクをスキージするブレードの刃を、例えば波型に加工することにより、ワークとブレードとの間の隙間を周期的に増減する形状とすることが可能である。このような隙間を利用してインクのスキージを行えば、隙間の大きな部分に第一領域が形成され、隙間の小さい部分に第二領域が形成される。
【０１１３】
［膜電極接合体の形成方法］
膜電極接合体は、ＣＣＭと拡散層とを貼り合わせることにより形成することができる。具体的には、アノード拡散層およびカソード拡散層により、アノード触媒層と電解質膜とカソード触媒層との積層体（ＣＣＭ）を挟持し、熱プレスする。このとき、アノード拡散層は、アノード触媒層に接合され、カソード拡散層は、カソード触媒層に接合される。こうして、アノードと、電解質膜と、カソードとが、この順で積層された膜電極接合体（ＭＥＡ）が得られる。
【０１１４】
また、アノード触媒層およびカソード触媒層を、それぞれアノード拡散層およびカソード拡散層の表面に形成する場合には、アノードとカソードの間に電解質膜を挟持し、熱プレスすることにより、膜電極接合体を得ることができる。この場合、アノード触媒層はアノードマイクロポーラス層に接するように、カソード触媒層はカソードマイクロポーラス層に接するようにアノードとカソードを構成する。
【０１１５】
マイクロポーラス層は、導電性粒子と撥水性樹脂を含むインクを、多孔質構造を有する基材に塗布し、乾燥することで形成することができる。導電性粒子としては、カーボンブラックなどの多孔質構造を形成し得る材料が用いられる。撥水性樹脂としては、フッ素系高分子などが用いられる。インクは、導電性粒子と撥水性樹脂を適当な分散媒と混合し、攪拌することで得られる。基材には、予め撥水処理を施しておくことが望ましい。基材の構成材料としては、導電性の繊維が好ましく、例えばカーボンクロス、カーボンペーパーなどが用いられる。インクの塗布手段としては、例えば、スクリーン印刷法、スキージ法などが挙げられる。
【０１１６】
触媒層の第一領域と第二領域の空隙率は、触媒層の形成時においては、ほぼ同一であると考えられる。一方、第一領域と第二領域の厚みは異なる。従って、上記のような熱プレス工程では、厚みの大きい第一領域により大きい圧力が印加され、厚みの小さい第二領域には圧力が印加されにくい。そのため、熱プレス後の触媒層の空隙率は、第二領域に比べると、第一領域で低下しやすい。空隙率が低下すると、燃料や酸化剤の拡散性が低下することが懸念されるが、本発明においては、第一領域が燃料流路および酸化剤流路に正対するため、そのような要素は無視できる。つまり、ＭＥＡにおける第一領域の密度は、第二領域の密度よりも大きくてよい。ただし、両者の空隙率に著しい差異が生じないように、熱プレスの圧力を調整することが好ましい。
【０１１７】
ここで、触媒層の密度は、触媒層中の単位体積あたりの固形分の質量で表され、次のように求められる。まず、触媒層を所定の大きさに切り抜き、その面積と厚みを測定して体積を算出する。次に、切り抜いた触媒層の質量を測定する。質量の測定には、電子天秤などを使用してもよく、質量測定が可能な原子吸光分析法を用いてもよい。質量は触媒層に含まれる水分を除去してから測定することが好ましい。得られた質量と体積から触媒層の密度が求められる。
【０１１８】
［セルの形成］
ＭＥＡを、アノード側セパレータおよびカソード側セパレータで挟持することにより、燃料電池のセルが得られる。このとき、アノード側セパレータは、ＭＥＡのアノード側に配置され、カソード側セパレータは、ＭＥＡのカソード側に配置される。
【０１１９】
アノード側セパレータおよびカソード側セパレータは、例えば、黒鉛などのカーボン材料からなる。アノード側セパレータには、アノードと接する面に、アノードに燃料（メタノール水溶液など）を供給する燃料流路が設けられている。カソード側セパレータには、カソードと接する面に、カソードに酸化剤（空気、酸素など）を供給するための酸化剤流路が設けられている。ただし、燃料流路および酸化剤流路の少なくとも一方には、上記の触媒層に対応させて、幅方向における中央部が、複数の直線Ｙ＝Ｙ0＋ｎΔＹに対応する第一線状領域と正対するように、複数の直線部分が設けられる。そして、第一線状領域と直線部分の幅方向における中央部とが正対するように、膜電極接合体をアノード側セパレータおよびカソード側セパレータで挟持することによりセルを形成する。
【０１２０】
アノード側セパレータの燃料流路およびカソード側セパレータの酸化剤流路は、例えば、セパレータ材料の表面に溝が形成されるように切削することにより形成することができる。また、セパレータ材料を、燃料流路および酸化剤流路を有する形状になるように射出成形または圧縮成形することもできる。
【０１２１】
流路のピッチは、触媒層の第一領域のピッチとほぼ同一にすることが重要である。例えば、図２における流路ピッチＰと、図５における帯状触媒層のシフト量Ｙｓ（ΔＹ）とを同一にすればよい。このような構成とすることで、第一領域と流路とが正対し、第二領域とセパレータの凸部とが正対する関係が得られる。そして、燃料電池を組み立てる際に、第一領域と流路とが正対するように、ＭＥＡと各セパレータとを配置して、相互の位置を固定する。
【０１２２】
図１に示すように、電解質膜１１の面方向の外寸は、アノード触媒層１２およびカソード触媒層１３の外寸に比べて大きくなっている。従って、触媒層と接触しない電解質膜１１の周辺部分には、位置合わせのための貫通孔を形成することができる。そして、セパレータの相当する位置にも位置合わせのための貫通孔を形成する。セルを組み立てる際に、貫通孔に位置決めのためのピンを貫通させるように、ＭＥＡとセパレータとを積層することで、第一領域と流路とが正対する関係を容易に形成することができる。あるいは、次に述べるようなガスケットを、予めセパレータ上に固定し、ガスケットの開口部に触媒層および拡散層が勘合して配置されるようにすることで、第一領域と流路とが正対する関係を形成することもできる。
【０１２３】
ガスケット２６、２７の構成材料としては、例えば、ポリテトラフルオロエチレン（ＰＴＦＥ）、テトラフルオロエチレン−ヘキサフルオロプロピレン共重合体（ＦＥＰ）などのフッ素系高分子、フッ素ゴム、エチレン−プロピレン−ジエンゴム（ＥＰＤＭ）などの合成ゴム、シリコーンエラストマーなどが挙げられる。
【０１２４】
各ガスケットは、シート状であり、その中央部分に、膜電極接合体（ＭＥＡ）を収容するための、ＭＥＡと同じ面積の開口部を備えている。ガスケット２６、２７は、それぞれアノード触媒層１２およびカソード触媒層１３の側面と接するように、ＭＥＡの電解質膜１１の周縁部に配置される。ガスケット２６、２７は、アノード側セパレータ１７、カソード側セパレータ２１とともに、電解質膜１１をその厚さ方向に加圧する役割を果たしている。
【０１２５】
ＭＥＡと、ＭＥＡの両側に配置されるアノード側セパレータ１７およびカソード側セパレータ２１とから構成されるセルは、２枚の端板２８の間に挟まれた状態で、図示しないボルトやバネなどによって加圧締結される。２枚の端板２８は、それぞれ、アノード側セパレータ１７およびカソード側セパレータ２１に積層されるように配置される。複数個のセルを積層して、セルスタックを形成してもよい。この場合にも、セルスタックは、端板、ボルト、バネなどにより、加圧締結される。
【０１２６】
ＭＥＡとセパレータとの界面は、接着性に乏しい。しかしながら、上記のようにして、セルを加圧締結することにより、ＭＥＡとセパレータとの接着性を高めることができ、その結果、ＭＥＡとセパレータとの間の接触抵抗を低減させることができる。
【０１２７】
上記では、燃料にメタノールを使用するＤＭＦＣに適用する場合を主に説明したが、燃料電池はＤＭＦＣに限られない。ただし、本発明は、水と親和性の高い、常温で液体の燃料を使用する直接酸化型燃料電池に適用した場合に、特に顕著な効果を奏する。
【０１２８】
本発明を直接酸化型燃料電池に適用する場合、燃料としては、メタノールの他に、エタノール、ジメチルエーテル、蟻酸、エチレングリコールなどの炭化水素系液体を用いることができる。これらの燃料は、１ｍｏｌ／Ｌ〜８ｍｏｌ／Ｌの濃度を有する水溶液として用いることが好ましい。メタノール水溶液のメタノール濃度は、３ｍｏｌ／Ｌ〜５ｍｏｌ／Ｌであることがより好ましい。燃料の濃度が高いほど燃料電池システム全体としての小型軽量化につながるが、ＭＣＯが多くなるおそれがある。本発明によれば、ＭＣＯを低減することができるため、通常よりもメタノール濃度が高いメタノール水溶液を用いることができる。メタノール濃度が１ｍｏｌ／Ｌより小さいと、燃料電池システムの小型軽量化が困難となる場合がある。メタノール濃度が８ｍｏｌ／Ｌを超えると、ＭＣＯを十分に低減できない場合がある。
【０１２９】
酸化剤となる空気は、常温常湿の空気をそのまま利用することが可能である。アノードに供給される水の一部は、電気浸透によってプロトンの移動に伴って、アノードからカソードへ移動する。カソードにおいては、水が生成する。従って、加湿器等を使用して、供給空気を加湿する必要はなく、電解質膜および触媒層に含まれる電解質は、十分な水分で湿潤されて、良好なプロトン伝導性を示す。
【０１３０】
次に、実施例および比較例を用いて本発明を具体的に説明するが、本発明は実施例に限定されるものではない。
【０１３１】
《実施例１》
アノード触媒粒子と、それを担持する担体と、を含むアノード触媒担持体を調製した。アノード触媒粒子としては、白金−ルテニウム合金（原子比１：１）（平均粒径：５ｎｍ）を用いた。担体としては、平均一次粒子径が３０ｎｍの導電性炭素粒子を用いた。白金−ルテニウム合金と導電性炭素粒子との合計重量に占める白金−ルテニウム合金の重量は８０重量％とした。
【０１３２】
カソード触媒粒子と、それを担持する担体と、を含むカソード触媒担持体を調製した。カソード触媒粒子としては、白金（平均粒径：３ｎｍ）を用いた。担体としては、平均一次粒子径が３０ｎｍの導電性炭素粒子を用いた。白金と導電性炭素粒子との合計重量に占める白金の重量は８０重量％とした。
【０１３３】
高分子電解質膜には、厚さ５０μｍのフッ素系高分子（パーフルオロスルホン酸とポリテトラフルオロエチレンとの共重合体（Ｈ+型）をベースとする膜、商品名「Ｎａｆｉｏｎ（登録商標）１１２」、デュポン社製）を使用した。
【０１３４】
（ａ）ＣＣＭの作製
（i）アノードの形成
アノード触媒担持体の１０ｇと、パーフルオロスルホン酸とポリテトラフルオロエチレンとの共重合体（Ｈ+型）を含有する分散液（商品名：「Ｎａｆｉｏｎ（登録商標）５重量％溶液」、米国デュポン社製）の７０ｇとを、適量の水とともに攪拌機により攪拌して混合した。得られた混合物を脱泡して、アノード触媒層形成用インクを得た。
【０１３５】
得られたアノード触媒層形成用インクを、エアーブラシを使用したスプレー法により、高分子電解質膜の一方の表面に吹き付けて塗布し、一辺１０ｃｍの正方形のアノード触媒層を形成した。アノード触媒層の寸法は、マスキングにより調整した。
【０１３６】
具体的には、一辺１２ｃｍの正方形の電解質膜を、表面温度をヒータにより７０℃に調整した多孔質金属板に、減圧により吸着させて固定した。その上に、外寸が一辺１５ｃｍの正方形であり、中心に一辺１０ｃｍの正方形の開口を有する窓枠状のポリエチレンテレフタレート（ＰＥＴ）製のマスクを配置し、同様に減圧により吸着させて固定した。
【０１３７】
エアーブラシは、互いに直交するＸ軸およびＹ軸の方向に移動可能な直交ロボットに固定した。直交ロボットは、所定のプログラムを格納するパソコンに接続し、プログラムされた軌道に従って移動できるようにした。インクの吐出量は、エアーブラシのノズル開度を調整することで調整した。ここでは、塗布幅が約６ｍｍとなるように開度を設定した。
【０１３８】
エアーブラシの軌道は、次のように設定した。
エアーブラシのノズルが移動可能なＸ−Ｙ平面において、座標の原点を一辺１２ｃｍの正方形の電解質膜の左下頂点に設定した。以下、座標を（Ｘ、Ｙ）のようにｍｍ単位で示す。
【０１３９】
まず、図７に示すように、ノズルを座標（４，９）から（１１６,９）までＸ軸方向に移動させながらインクを吐出し続け、１番目の帯状触媒層を形成した。吐出の開始時と吐出の終了時で吐出量が変化する場合があるため、マスク上で吐出を開始し、マスク上で吐出を終了するようにした。帯状触媒層は、ヒータにより加熱された多孔質金属板の熱により即座に乾燥させた。
【０１４０】
次に、図７に示すように、ノズルを座標（１１６,１２）から（４，１２）までＸ軸方向に移動させながらインクを吐出し続け、２番目の帯状触媒層を形成した。つまり、シフト量Ｙｓは３ｍｍに設定した。２番目の帯状触媒層は、帯の長辺部分（裾野部分）が１番目の帯状触媒層と重なるように塗布した。同様に、３回目の塗布は、座標（４，１５）から（１１６,１５）までの領域に塗布した。
【０１４１】
１〜３番目の帯状触媒層の中央部、すなわち直線Ｙ＝９、Ｙ＝１２、Ｙ＝１５に沿う第一線状領域は、第一領域において単位面積あたりの触媒量が最大値を示す部分となる。一方、隣接する帯状触媒層の第一線状領域の間の中央部、すなわちＹ＝１０．５、Ｙ＝１３．５に沿う第二線状領域は、第二領域において単位面積あたりの触媒量が最小値を示す部分となる。
【０１４２】
その後、４回目以降の塗布を、同様のシフト量Ｙｓでノズルを移動しながら繰り返し、３５回目の座標（４，１１１）から（１１６,１１１）までの領域への塗布で、第１層の触媒層の塗布を終了した。つまり、シフト回数Ｓは３４回とした。
【０１４３】
次に、同じ位置への１回目から３５回目までのインク塗布を更に９回繰り返し、触媒層の形成を完了した。つまり、積層数Ｚは１０層、塗布回数Ｌは３５０回とした。
以下、エアーブラシの軌道とシフト量Ｙｓおよび積層数Ｚを塗布パターンと称する。
【０１４４】
単位面積あたりの触媒量、すなわちＰｔ−Ｒｕ合金の量は、第一領域における最大値が４．１ｍｇ／ｃｍ2であり、第二領域における最小値が２．６ｍｇ／ｃｍ2であった。最大値は最小値の１．５５倍であった。
【０１４５】
第一領域において触媒量が最大値を示す第一線状領域の触媒層の厚みは９８μｍであり、第二領域において触媒量が最小値を示す第二線状領域での触媒層の厚みは６５μｍであり、第一線状領域での厚みは第二線状領域での厚みの１．５倍であった。従って、第一領域と第二領域における触媒層の密度は、ほとんど変化していないと考えてよい。
【０１４６】
（ii）カソードの形成
カソード触媒担持体の１０ｇと、パーフルオロスルホン酸とポリテトラフルオロエチレンとの共重合体（Ｈ+型）を含有する分散液（前出の商品名：「Ｎａｆｉｏｎ（登録商標）５重量％溶液」）の１００ｇとを、適量の水とともに攪拌機により攪拌して混合した。得られた混合物を脱泡して、カソード触媒層形成用インクを得た。
【０１４７】
得られたカソード触媒層形成用インクを、アノード触媒層を形成したのと同様の方法で、高分子電解質膜のアノード触媒層が形成された面とは反対側の面に塗布した。これにより、一辺１０ｃｍの正方形のカソード触媒層を、高分子電解質膜に形成した。
【０１４８】
具体的には、アノード触媒層が形成された面とは反対側の面において、座標の原点を一辺１２ｃｍの正方形の電解質膜の左下頂点に設定し、図８に示すように、ノズルを座標（４，１０）から（１１６,１０）までＸ軸方向に移動させながら１回目のインク塗布を行った。
【０１４９】
その後、シフト量をＹｓ＝１．０に設定し、座標（４，１１０）から（１１６,１１０）までの領域への塗布で、第１層の触媒層の塗布を終了した。つまり、シフト回数Ｓは１００回とし、第１層を形成するのに１０１回の塗布を行った。
【０１５０】
次に、同じ位置への１回目から１０１回目までのインク塗布を更に４回繰り返し、触媒層の形成を完了した。つまり、積層数Ｚは５層、塗布回数Ｌは５０５回とした。
【０１５１】
カソード触媒層に含まれる単位面積あたりのＰｔの量（平均値）は、１ｍｇ／ｃｍ2であり、触媒層における触媒量の分布は均一であった。具体的には、単位面積あたりの触媒量のばらつきは１０％未満（平均値と、最大値または最小値との差が、平均値の１０％未満）であった。カソード触媒層の厚みは、２８μｍであった。
【０１５２】
なお、アノード触媒層と、カソード触媒層とは、それぞれの中心が高分子電解質膜の厚さ方向において重なるように配置した。
以上のようにして、ＣＣＭを作製した。
【０１５３】
（ｂ）ＭＥＡの作製
（i）アノード多孔質基材の作製
撥水処理が施されたカーボンペーパー（商品名：「ＴＧＰ−Ｈ−０９０」、厚さ約３００μｍ、東レ（株）製）を、希釈されたポリテトラフルオロエチレン（ＰＴＦＥ）のディスパージョン（商品名：「Ｄ−１」、ダイキン工業（株）製）に１分間浸漬した。次いで、そのカーボンペーパーを、１００℃に温度設定された熱風乾燥機中で乾燥させた。次いで、乾燥後のカーボンペーパーを、電気炉中において、２７０℃で２時間焼成した。そのようにして、ＰＴＦＥの含有量が１０重量％であるアノード多孔質基材を得た。
【０１５４】
（ii）カソード多孔質基材の作製
撥水処理が施されたカーボンペーパーに代えて、カーボンクロス（商品名：「ＡｖＣａｒｂ（商標）１０７１ＨＣＢ」、バラードマテリアルプロダクツ社製）を使用したこと以外は、アノード多孔質基材と同様にして、ＰＴＦＥの含有量が１０重量％であるカソード多孔質基材を得た。
【０１５５】
（iii）アノードマイクロポーラス層の形成
アセチレンブラックの粉末と、ＰＴＦＥのディスパージョン（商品名：「Ｄ−１」、ダイキン工業（株）製）と、を攪拌機により攪拌して混合することにより、全固形分に占めるＰＴＦＥの含有量が１０重量％であり、全固形分に占めるアセチレンブラックの含有量が９０重量％であるマイクロポーラス層形成用インクを得た。得られたマイクロポーラス層形成用インクを、エアーブラシを使用したスプレー法により、アノード多孔質基材の一方の表面に吹き付けて塗布した。その後、塗布されたインクを、１００℃に温度設定された恒温槽内で乾燥させた。次いで、マイクロポーラス層形成用インクを塗布したアノード多孔質基材を、電気炉により、２７０℃で２時間焼成して、界面活性剤を除去した。こうして、アノード多孔質基材上にアノードマイクロポーラス層を形成し、アノード多孔質基材とアノードマイクロポーラス層とを含むアノード拡散層を作製した。アノードマイクロポーラス層の厚みは、２３μｍであった。
【０１５６】
（iv）カソードマイクロポーラス層の形成
カソード多孔質基材の一方の表面に、アノードマイクロポーラス層と同様にして、カソードマイクロポーラス層を形成し、カソード多孔質基材とカソードマイクロポーラス層とを含むカソード拡散層を作製した。カソードマイクロポーラス層の厚みは１８μｍであった。
【０１５７】
アノード拡散層およびカソード拡散層は、いずれも、抜き型を使用して、一辺１０ｃｍの正方形に成形した。
【０１５８】
次に、アノードマイクロポーラス層とアノード触媒層とが接するように、アノード拡散層とＣＣＭとを積層した。また、カソードマイクロポーラス層とカソード触媒層とが接するように、カソード拡散層とＣＣＭとを積層した。
【０１５９】
得られた積層体を、温度を１２５℃に設定した熱プレス装置により、５ＭＰａの圧力で１分間加圧した。これにより、アノード触媒層とアノード拡散層とを接合するとともに、カソード触媒層とカソード拡散層とを接合した。
【０１６０】
以上のようにして、アノードと、高分子電解質膜と、カソードとを具備する膜電極接合体（ＭＥＡ）を得た。
【０１６１】
（ｃ）ガスケットの配置
厚み０．２５ｍｍのエチレンプロピレンジエンゴム（ＥＰＤＭ）のシートを、一辺１２ｃｍの正方形に裁断した。さらに、そのシートの中央部分を、一辺１０．２ｃｍの正方形に開口するようにくり抜いた。このようにして、２枚のガスケットを得た。一方のガスケットの開口部にアノードが、他方のガスケットの開口部にカソードが嵌め込まれるように、各ガスケットをＭＥＡに配置した。
【０１６２】
（ｄ）セパレータの作製
セパレータの素材として、厚み２ｍｍ、一辺１２ｃｍの正方形の樹脂含浸黒鉛板を準備した。黒鉛板の表面を切削して、片側にメタノール水溶液をアノードに供給する燃料流路を形成した。セパレータの一端部には、燃料流路の入口部を配置し、別の一端部には、出口部を配置した。
【０１６３】
別の黒鉛板の表面には、酸化剤としての空気をカソードに供給する空気流路を形成した。セパレータの一端部には、空気流路の入口部を配置し、別の一端部には、出口部を配置した。このようにして、燃料電池スタックのセパレータを作製した。
【０１６４】
燃料流路および空気流路を構成する溝の断面形状は、それぞれ、幅１ｍｍ、深さ０．５ｍｍとした。また、燃料流路および空気流路は、それぞれ、アノード拡散層およびカソード拡散層の各部に満遍なく燃料および空気を供給し得るように、一辺が１０ｃｍの正方形の範囲内で、長さ９．５ｃｍの複数の直線部分を有するサーペンタイン型とした。流路の直線部分のピッチは、アノード触媒層の帯状触媒層のシフト量Ｙｓと同じく３ｍｍとした。すなわち、燃料流路の直線部分は、アノード触媒層の第一領域に対応させて、幅方向における中央部が、複数の直線Ｙ＝９＋３ｎ（ただしｎ＝０、１、・・・３４）に対応する第一線状領域と正対するように設計した。
【０１６５】
（ｅ）ＤＭＦＣのセルの作製
セパレータの燃料流路がアノード拡散層と接し、空気流路がカソード拡散層と接するように、ＭＥＡとセパレータとを積層した。このとき、燃料流路の入口部から最も近い燃料流路の直線部分は、アノード拡散層の一辺からの距離が１．５ｍｍの位置から２．５ｍｍの領域（アノード触媒層のＹ＝１１．５〜１２．５の領域に対応）に配置した。また、アノード触媒層の第一領域と、燃料流路の直線部分とが、実質上正対し、アノード触媒層の第二領域と、流路の直線部分の間のセパレータの凸部とが、実質上正対するように各層を配置した。
【０１６６】
上記のセル積層体に対し、積層方向の両端に、厚さ１ｃｍのステンレス鋼板からなる一対の端板を配置した。各端板と各セパレータとの間には、表面に金メッキが施された厚さ２ｍｍの銅板からなる集電板と、絶縁板とを配置した。集電板はセパレータ側に配置し、絶縁板は端板側に配置した。この状態で、一対の端板を、ボルト、ナットおよびばねを用いて互いに締結し、ＭＥＡと各セパレータとを加圧した。
【０１６７】
以上のようにして、サイズが１２×１２ｃｍであるＤＭＦＣのセルを得た。このセルをセルＡとする。
【０１６８】
《実施例２》
アノード触媒層を形成する際の塗布パターンと、燃料流路の形状のみを変更し、他は実施例１と同様の燃料電池セルを構成した。
【０１６９】
具体的には、実施例１と同様の原点を基準にして、ノズルを座標（４，８）から（１１６,８）までＸ軸方向に移動させながら１回目のインク塗布を行い、シフト量をＹｓ＝２．６に設定し、座標（４，１１２）から（１１６,１１２）までの領域への塗布で、第１層の触媒層の塗布を終了した。つまり、シフト回数Ｓは４０回とし、第１層を形成するのに４１回の塗布を行った。
【０１７０】
次に、同じ位置への１回目から４１回目までのインク塗布を更に８回繰り返し、触媒層の形成を完了した。つまり、積層数Ｚは９層、塗布回数Ｌは３６９回とした。
【０１７１】
単位面積あたりの触媒量、すなわちＰｔ−Ｒｕ合金の量は、第一領域における最大値が３．５ｍｇ／ｃｍ2であり、第二領域における最小値が３．１ｍｇ／ｃｍ2であった。最大値は最小値の１．１倍であった。
【０１７２】
第一領域において触媒量が最大値を示す第一線状領域の触媒層の厚みは８５μｍであり、第二領域において触媒量が最小値を示す第二線状領域での触媒層の厚みは７６μｍであった。
【０１７３】
燃料流路が幅１ｍｍ、深さ０．５ｍｍである点は、実施例１と同様であるが、流路の直線部分のピッチは２．６ｍｍに変更した。セルを組み立てる際には、燃料流路の入口部から最も近い直線部分は、アノード拡散層の一辺からの距離が２．７ｍｍの位置から３．７ｍｍの領域に配置し、アノード触媒層の第一領域と、燃料流路の直線部分とを正対させた。
【０１７４】
《実施例３》
アノード触媒層を形成する際の塗布パターンと、燃料流路の形状のみを変更し、他は実施例１と同様の燃料電池セルを構成した。
【０１７５】
具体的には、実施例１と同様の原点を基準にして、ノズルを座標（４，８．９）から（１１６,８．９）までＸ軸方向に移動させながら１回目のインク塗布を行い、シフト量をＹｓ＝３．３に設定し、座標（４，１１１．２）から（１１６,１１１．２）までの領域への塗布で、第１層の触媒層の塗布を終了した。つまり、シフト回数Ｓは３１回とし、第１層を形成するのに３２回の塗布を行った。
【０１７６】
次に、同じ位置への１回目から３２回目までのインク塗布を更に９回繰り返し、触媒層の形成を完了した。つまり、積層数Ｚは１０層、塗布回数Ｌは３２０回とした。
【０１７７】
単位面積あたりの触媒量、すなわちＰｔ−Ｒｕ合金の量は、第一領域における最大値が４．４ｍｇ／ｃｍ2であり、第二領域における最小値が２．２ｍｇ／ｃｍ2であった。最大値は最小値の２倍であった。
【０１７８】
第一領域において触媒量が最大値を示す第一線状領域の触媒層の厚みは１０７μｍであり、第二領域において触媒量が最小値を示す第二線状領域での触媒層の厚みは５４μｍであった。
【０１７９】
燃料流路が幅１ｍｍ、深さ０．５ｍｍである点は、実施例１と同様であるが、流路の直線部分のピッチは３．３ｍｍに変更した。セルを組み立てる際には、燃料流路の入口部から最も近い直線部分は、アノード拡散層の一辺からの距離が１．７ｍｍの位置から２．７ｍｍの領域に配置し、アノード触媒層の第一領域と、燃料流路の直線部分とを正対させた。
【０１８０】
《実施例４》
カソード触媒層を形成する際の塗布パターンと、酸化剤流路の形状のみを変更し、他は実施例１と同様の燃料電池セルを構成した。
【０１８１】
具体的には、実施例１と同様の原点を基準にして、ノズルを座標（４，９）から（１１６,９）までＸ軸方向に移動させながら１回目のインク塗布を行い、シフト量をＹｓ＝３．０に設定し、座標（４，１１１）から（１１６,１１１）までの領域への塗布で、第１層の触媒層の塗布を終了した。つまり、シフト回数Ｓは３４回とし、第１層を形成するのに３５回の塗布を行った。
【０１８２】
次に、同じ位置への１回目から３５回目までのインク塗布を更に７回繰り返し、触媒層の形成を完了した。つまり、積層数Ｚは８層、塗布回数Ｌは２８０回とした。
【０１８３】
単位面積あたりの触媒量、すなわちＰｔの量は、第一領域における最大値が１．２ｍｇ／ｃｍ2であり、第二領域における最小値が０．８ｍｇ／ｃｍ2であった。最大値は最小値の１．５倍であった。
【０１８４】
第一領域において触媒量が最大値を示す第一線状領域の触媒層の厚みは３４μｍであり、第二領域において触媒量が最小値を示す第二線状領域での触媒層の厚みは２３μｍであった。
【０１８５】
酸化剤流路が幅１ｍｍ、深さ０．５ｍｍである点は、実施例１と同様であるが、流路の直線部分のピッチは３．０ｍｍに変更した。セルを組み立てる際には、酸化剤流路の入口部から最も近い直線部分は、カソード拡散層の一辺からの距離が１．５ｍｍの位置から２．５ｍｍの領域（カソード触媒層のＹ＝１１．５〜１２．５の領域に対応）に配置し、カソード触媒層の第一領域と、酸化剤流路の直線部分とを正対させた。
【０１８６】
《実施例５》
カソード触媒層を形成する際の塗布パターンと、酸化剤流路の形状のみを変更し、他は実施例１と同様の燃料電池セルを構成した。
【０１８７】
具体的には、実施例１と同様の原点を基準にして、ノズルを座標（４，８）から（１１６,８）までＸ軸方向に移動させながら１回目のインク塗布を行い、シフト量をＹｓ＝２．６に設定し、座標（４，１１２）から（１１６,１１２）までの領域への塗布で、第１層の触媒層の塗布を終了した。つまり、シフト回数Ｓは４０回とし、第１層を形成するのに４１回の塗布を行った。
【０１８８】
次に、同じ位置への１回目から４１回目までのインク塗布を更に６回繰り返し、触媒層の形成を完了した。つまり、積層数Ｚは７層、塗布回数Ｌは２８７回とした。
【０１８９】
単位面積あたりの触媒量、すなわちＰｔの量は、第一領域における最大値が１．０ｍｇ／ｃｍ2であり、第二領域における最小値が０．９ｍｇ／ｃｍ2であった。最大値は最小値の１．１倍であった。
【０１９０】
第一領域において触媒量が最大値を示す第一線状領域の触媒層の厚みは２８μｍであり、第二領域において触媒量が最小値を示す第二線状領域での触媒層の厚みは２６μｍであった。
【０１９１】
酸化剤流路が幅１ｍｍ、深さ０．５ｍｍである点は、実施例１と同様であるが、流路の直線部分のピッチは２．６ｍｍに変更した。セルを組み立てる際には、酸化剤流路の入口部から最も近い直線部分は、カソード拡散層の一辺からの距離が２．７ｍｍの位置から３．７ｍｍの領域に配置し、カソード触媒層の第一領域と、酸化剤流路の直線部分とを正対させた。
【０１９２】
《実施例６》
カソード触媒層を形成する際の塗布パターンと、酸化剤流路の形状のみを変更し、他は実施例１と同様の燃料電池セルを構成した。
【０１９３】
具体的には、実施例１と同様の原点を基準にして、ノズルを座標（４，８．９）から（１１６,８．９）までＸ軸方向に移動させながら１回目のインク塗布を行い、シフト量をＹｓ＝３．３に設定し、座標（４，１１１．２）から（１１６,１１１．２）までの領域への塗布で、第１層の触媒層の塗布を終了した。つまり、シフト回数Ｓは３１回とし、第１層を形成するのに３２回の塗布を行った。
【０１９４】
次に、同じ位置への１回目から３２回目までのインク塗布を更に７回繰り返し、触媒層の形成を完了した。つまり、積層数Ｚは８層、塗布回数Ｌは２５６回とした。
【０１９５】
単位面積あたりの触媒量、すなわちＰｔの量は、第一領域における最大値が１．５ｍｇ／ｃｍ2であり、第二領域における最小値が０．７５ｍｇ／ｃｍ2であった。最大値は最小値の２．０倍であった。
【０１９６】
第一領域において触媒量が最大値を示す第一線状領域の触媒層の厚みは４１μｍであり、第二領域において触媒量が最小値を示す第二線状領域での触媒層の厚みは２２μｍであった。
【０１９７】
酸化剤流路が幅１ｍｍ、深さ０．５ｍｍである点は、実施例１と同様であるが、流路の直線部分のピッチは３．３ｍｍに変更した。セルを組み立てる際には、酸化剤流路の入口部から最も近い直線部分は、カソード拡散層の一辺からの距離が１．７ｍｍの位置から２．７ｍｍの領域に配置し、カソード触媒層の第一領域と、酸化剤流路の直線部分とを正対させた。
【０１９８】
《比較例１》
アノード触媒層を形成する際の塗布パターンのみを変更し、他は実施例１と同様の燃料電池セルを構成した。
【０１９９】
具体的には、実施例１と同様の原点を基準にして、ノズルを座標（４，１０）から（１１６,１０）までＸ軸方向に移動させながら１回目のインク塗布を行い、シフト量をＹｓ＝１．０に設定し、座標（４，１１０）から（１１６,１１０）までの領域への塗布で、第１層の触媒層の塗布を終了した。つまり、シフト回数Ｓは１００回とし、第１層を形成するのに１０１回の塗布を行った。
【０２００】
次に、同じ位置への１回目から１０１回目までのインク塗布を更に６回繰り返し、触媒層の形成を完了した。つまり、積層数Ｚは７層、塗布回数Ｌは７０７回とした。
【０２０１】
アノード触媒層に含まれる単位面積あたりのＰｔ−Ｒｕ合金の量（平均値）は、３．５ｍｇ／ｃｍ2であり、触媒層における触媒量の分布は均一であった。具体的には、単位面積あたりの触媒量のばらつきは１０％未満（平均値と、最大値または最小値との差が、平均値の１０％未満）であった。アノード触媒層の厚みは、８５μｍであった。
【０２０２】
［評価試験］
実施例１〜６の燃料電池および比較例１の燃料電池について、発電性能と発電中のメタノールクロスオーバー量の評価を行い、得られた結果から燃料利用率を計算した。
【０２０３】
燃料電池セルへの空気および燃料の供給量は、精密に調節し、実験の精度を高めるように配慮した。空気の供給については、一般的な空気ポンプではなく、高圧空気ボンベから供給される圧縮空気を、堀場製作所（株）製のマスフローコントローラーにより流量を調節して、セルに供給した。燃料の供給には、日本精密科学（株）製の精密ポンプ（パーソナルポンプＮＰ−ＫＸ−１００（製品名））を使用した。
【０２０４】
燃料電池の発電条件は以下の通りである。
４ｍｏｌ／Ｌのメタノール水溶液を燃料として０．３ｃｍ3／ｍｉｎの流量でチューブ式ポンプを用いてアノードに供給した。無加湿の空気を、マスフローコントローラーによって、３００ｃｍ3／ｍｉｎの流量に制御しながらカソードに供給した。電熱線ヒータと温度コントローラを用いて、セルの温度を６０℃となるように制御した。この後、燃料電池を、電子負荷装置「ＰＬＺ１６４ＷＡ」（菊水電子工業株式会社製）に接続し、２００ｍＡ／ｃｍ2の一定の電流密度になるように制御しながら、連続発電を行った。
【０２０５】
アノード側から排出される、未使用の燃料が残存したメタノール水溶液と二酸化炭素からなる気液混合流体を、純水を満たした気体捕集容器に流入させた。こうして、気体と液体のメタノールを、１時間にわたって捕集した。このとき、気体捕集容器は、氷水浴で冷却しておいた。
【０２０６】
その後、気体捕集容器中のメタノール量をガスクロマトグラフ法によって測定し、アノードの物質収支を計算することで、メタノールクロスオーバー量（ＭＣＯ量）を求めた。すなわち、アノードに供給したメタノール量から、排出され捕集されたメタノール量と発電電流量から求められるアノードでのメタノール消費量を差し引いて、ＭＣＯ量を求めた。ここでは、ＭＣＯ量に相当する量のメタノールが電極酸化された場合に発生し得る電流値を使用した。燃料利用率は下記の計算式（Ｂ）によって求めた。
【０２０７】
燃料利用率＝（発電電流）／（発電電流＋ＭＣＯ量の電流換算値）・・・（Ｂ）
【０２０８】
以上の結果を表１に示す。
また、実施例および比較例のそれぞれについて、アノード触媒層およびカソード触媒層を作製するのに要したインク塗布回数Ｌ（下記の計算式（Ｃ）で求められる値）を表１に示す。
【０２０９】
塗布回数Ｌ＝（シフト数Ｓ＋１）×（積層数Ｚ）・・・（Ｃ）
【０２１０】
【表１】
0005422699.tif 000002
【０２１１】
表１から明らかなように、本発明の実施例に係る燃料電池セルは、触媒層を作製する際の工数が大幅に削減されるにも関わらず、発電性能および燃料利用率がともに優れている。特に、発電性能の面では、アノード触媒層およびカソード触媒層ともに、第一領域における触媒量の最大値と第二領域における触媒量の最小値との比が、およそ１．５付近（例えば１．４〜１．６）であるものが最も優れた性能を示す（実施例１、実施例４）。
【０２１２】
第一領域における触媒量の最大値と第二領域における触媒量の最小値との比が、２．０まで大きくなると、発電性能は多少低下する。これは、第一領域と第二領域の厚みの差が大きくなるため、隣接するマイクロポーラス層が、触媒層の凹凸に十分に追従せず、第二領域とマイクロポーラス層との間に隙間が生じ、両層間の接触抵抗が増加したり、特にカソードにおいては、生成水が隙間に滞留して空気拡散を阻害したりすることに基づくと考えられる。よって、第一領域における触媒量の最大値と第二領域における触媒量の最小値との比が１．５程度である場合に比べて、本発明の効果はやや低下する。
【０２１３】
しかし、燃料利用率に関しては、第一領域における触媒量の最大値と第二領域における触媒量の最小値との比が２．０のものが最も高い値を示している。これは、燃料が円滑に供給される第一領域において、触媒が多く存在するため、反応が円滑に進んで、多くの燃料が消費されることと関連する。また、触媒層の厚みが大きくなることで、触媒層内での燃料の拡散距離が増加するため、電解質膜とアノード触媒層との界面に到達する燃料の濃度が低下し、メタノールクロスオーバーが低減される効果が顕著に現れるためである。
【０２１４】
以上のように、本発明によれば、触媒層の作製にかかる工数を削減することで、燃料電池の製造コストを低減しながら、燃料および酸化剤が円滑に供給される部分に、集中的に触媒を存在させることが可能となり、発電性能に優れた燃料電池を提供することができる。
【産業上の利用可能性】
【０２１５】
本発明は、例えば、ノート型パーソナルコンピュータ、携帯電話、携帯情報端末（ＰＤＡ）等の携帯小型電子機器における電源、キャンプなどのアウトドアレジャー用途のポータブル電源、あるいは電動スクータ用電源などに適用される燃料電池の分野において有用である。
【符号の説明】
【０２１６】
１０：燃料電池、１１：電解質膜、１２：アノード触媒層、１２Ａ：第一領域（アノード）、１２Ｂ：第二領域（アノード）、１３：カソード触媒層、１４：アノードマイクロポーラス層、１５：アノード多孔質基材、１６：アノード拡散層、１７：アノード側セパレータ、１８：カソードマイクロポーラス層、１９：カソード多孔質基材、２０：カソード拡散層、２１：カソード側セパレータ、２２：燃料流路、２２Ａ：流路の直線部分、２３：アノード、２４：酸化剤流路、２５：カソード、２６、２７：ガスケット、２８：端板、３１：直線状の凸部、３６：流路入口、３７：流路出口、７０：スプレー式塗布装置、７１：タンク、７２：インク、７３：スプレーガン、７４：撹拌機、７５：開閉バルブ、７６：ガス圧力調整器、７７：ガス流量調整器、７８：アクチュエータ、８１：ヒータ、８２：触媒量のＹ軸に沿った断面プロファイル
【図１】
0005422699.tif 000003
【図２】
0005422699.tif 000004
【図３】
0005422699.tif 000005
【図４】
0005422699.tif 000006
【図５】
0005422699.tif 000007
【図６】
0005422699.tif 000008
【図７】
0005422699.tif 000009
【図８】
0005422699.tif 000010